(57)【要約】【課題】本発明は、地温上昇抑制、引き裂き強度及び耐候性に優れる農業用マルチフィルムを提供することを課題とする。【解決手段】エチレン−オクテン共重合体１００重量部及び棒状白色顔料５〜３０重量部を含有する白色層（Ａ）と、  エチレン−オクテン共重合体１００重量部及び黒色顔料５〜３０重量部を含有する黒色層（Ｂ）と、を備える農業用マルチフィルムであって、  前記棒状白色顔料が、平均太さが０．２〜０．４μｍの範囲内であり、平均長さが２〜４μｍの範囲内である棒状白色顔料である農業用マルチフィルム。【選択図】なし【特許請求の範囲】
【請求項１】
エチレン−オクテン共重合体１００重量部及び棒状白色顔料５〜３０重量部を含有する白色層（Ａ）と、
エチレン−オクテン共重合体１００重量部及び黒色顔料５〜３０重量部を含有する黒色層（Ｂ）と、
を備える農業用マルチフィルムであって、
前記棒状白色顔料が、平均太さが０．２〜０．４μｍの範囲内であり、平均長さが２〜４μｍの範囲内である棒状白色顔料である
農業用マルチフィルム。
【請求項２】
前記棒状白色顔料が、棒状酸化チタンである請求項１に記載の農業用マルチフィルム。
【請求項３】
前記白色層（Ａ）は、前記エチレン-オクテン共重合体１００重量部に対して、更に平均粒子径０．１５〜０．６０μｍの球状白色顔料を５〜３０重量部含有する、請求項１又は２に記載の農業用マルチフィルム。
【請求項４】
前記黒色層（Ｂ）は、前記エチレン-オクテン共重合体１００重量部に対して、前記黒色顔料を１０〜２０重量部含有する、請求項１〜３のいずれかに記載の農業用マルチフィルム。
【発明の詳細な説明】
【技術分野】
【０００１】
本発明は、農業用マルチフィルムに関する。
【背景技術】
【０００２】
従来、マルチ栽培において、地温の上昇と抑制、初期成育の促進等をはかるために、農業用マルチフィルムが使用されている。
【０００３】
かかる農業用マルチフィルムとしては、二酸化チタンやアルミ微粒子を含有し、これによって太陽光線を反射し、地温の上昇を防ぐ反射フィルムが知られている。ここで、地温上昇を更に抑制するために、白色顔料の添加量を増やすことが検討されてきた。
【０００４】
たとえば、先行文献１には、ベース樹脂がポリオレフィン系樹脂である多層フィルムであり、少なくとも黒色層、白色層及び透明層の３層からなり、白色層の酸化チタン濃度（重量％）の数値と厚さ（μｍ）の数値の積が５００以上である農業用マルチフィルムが開示されている。
【先行技術文献】
【特許文献】
【０００５】
【特許文献１】特開２００３−１９１３９２号公報
【発明の概要】
【発明が解決しようとする課題】
【０００６】
前記特許文献１には、二酸化チタンの量を増やすことにより、地温上昇を抑制することができる旨が開示されている。しかし、二酸化チタンの添加量を増やした場合には、農業用マルチフィルムの引裂強度が低下し、耐候性が低下するという問題がある。
本発明は、地温上昇抑制、引き裂き強度及び耐候性に優れる農業用マルチフィルムを提供することを課題とする。
【課題を解決するための手段】
【０００７】
本発明者らは、
エチレン−オクテン共重合体１００重量部及び棒状白色顔料５〜３０重量部を含有する白色層（Ａ）と、
エチレン−オクテン共重合体１００重量部及び黒色顔料５〜３０重量部を含有する黒色層（Ｂ）と、
を備える農業用マルチフィルムであって、
前記棒状白色顔料が、平均太さが０．２〜０．４μｍの範囲内であり、平均長さが２〜４μｍの範囲内である棒状白色顔料である
農業用マルチフィルム
により前記課題が達成されることを見出し、更に研究を進め、本発明を完成するに至った。
【０００８】
本発明は、次の態様を含む。
項１．  エチレン−オクテン共重合体１００重量部及び棒状白色顔料５〜３０重量部を含有する白色層（Ａ）と、
エチレン−オクテン共重合体１００重量部及び黒色顔料５〜３０重量部を含有する黒色層（Ｂ）と、
を備える農業用マルチフィルムであって、前記棒状白色顔料が、平均太さが０．２〜０．４μｍの範囲内であり、平均長さが２〜４μｍの範囲内である棒状白色顔料である
農業用マルチフィルム。
項２．  前記棒状白色顔料が、棒状酸化チタンである項１に記載の農業用マルチフィルム。
項３．  前記白色層（Ａ）は、前記エチレン-オクテン共重合体１００重量部に対して、更に平均粒子径０．１５〜０．６０μｍの球状白色顔料を５〜３０重量部含有する、項１又は２に記載の農業用マルチフィルム。
項４．  前記黒色層（Ｂ）は、前記エチレン-オクテン共重合体１００重量部に対して、前記黒色顔料を１０〜２０重量部含有する、項１〜３のいずれかに記載の農業用マルチフィルム。
【発明の効果】
【０００９】
本発明の農業用マルチフィルムは、地温上昇抑制、引き裂き強度及び耐候性に優れる。このような農業用マルチフィルムは、高冷地野菜（白菜・レタス等）の夏場栽培に好適に用いられる。
【発明を実施するための形態】
【００１０】
以下、本発明の実施の形態を説明する。
【００１１】
農業用マルチフィルム
本発明の農業用マルチフィルムは、
エチレン−オクテン共重合体１００重量部及び棒状白色顔料５〜３０重量部を含有する層（Ａ）と、
エチレン−オクテン共重合体１００重量部及び黒色顔料５〜３０重量部を含有する層（Ｂ）と、を備える。
本発明の農業用マルチフィルムは、好ましくは、一方の最外層が層（Ａ）であり、他方の最外層が層（Ｂ）である。
本明細書中、層（Ａ）を白色層（Ａ）と称する場合、及び層（Ｂ）を黒色層（Ｂ）と称する場合がある。
【００１２】
白色層（Ａ）
白色層（Ａ）はエチレン−オクテン共重合体を含有する。これにより、本発明の農業用マルチフィルムは、優れた引き裂き強度及び耐候性を有する。
白色層（Ａ）に用いられるエチレン−オクテン共重合体のオクテンに由来する繰り返し単位の含有割合は特に限定されないが、好ましくは、１０〜２０モル％の範囲内である。
【００１３】
エチレン−オクテン共重合体のメルトフローレート（ＭＦＲ）は、０．３〜３．０ｇ／１０分が好ましく、０．８〜１．５ｇ／１０分がより好ましい。エチレン−オクテン共重合体のＭＦＲが小さ過ぎると、層（Ａ）ひいては本発明の農業用マルチフィルムの引裂強度が低下する虞がある。また、エチレン−オクテン共重合体のＭＦＲが大き過ぎると、層（Ａ）の製膜性が低下する虞がある。
【００１４】
なお、本明細書中、ＭＦＲとは、ＪＩＳ  Ｋ７２１０「プラスチック−熱可塑性プラスチックのメルトマスフローレイト及びメルトボリュームフローレイトの試験方法」に準拠して、温度１９０℃、荷重２１．１８Ｎの条件で測定されたメルトマスフローレイトの値を意味する。
【００１５】
白色層（Ａ）に用いられるエチレン−オクテン共重合体の密度は特に限定されないが、農業用マルチフィルムの引裂強度と、その生産性を両立する観点より、０．９０〜０．９４ｇ／ｃｍ３であることが好ましい。
【００１６】
なお、本明細書中、密度とは、ＪＩＳ  Ｋ７１１２  「プラスチック−非発泡プラスチックの密度及び比重の測定方法」に準拠して測定された値を意味する。
【００１７】
白色層（Ａ）は、その性質が著しく損なわれない限りにおいて、エチレン−オクテン共重合体以外の重合体を含有してもよい。このような重合体としては、例えば、低密度ポリエチレン、中密度ポリエチレン、エチレン−α−オレフィン共重合体（エチレン−オクテン共重合体を除く）などのポリオレフィン系樹脂が挙げられる。エチレン−オクテン共重合体以外の重合体は、単独で用いられても、二種以上が併用されてもよい。
白色層（Ａ）におけるエチレン−オクテン共重合体以外の重合体の含有量は、通常、１０重量％以下である。
白色層（Ａ）は、層の構造を形成する重合体として、好ましくはエチレン−オクテン共重合体のみを含有する。
【００１８】
白色層（Ａ）に用いられる棒状白色顔料は、平均太さが０．２〜０．４μｍ、平均長さが２〜４μｍである。
白色層（Ａ）に用いられる棒状白色顔料のアスペクト比は、好ましくは１．５〜５．０の範囲内である。
白色層（Ａ）に用いられる棒状白色顔料は、棒状酸化チタン、棒状炭酸カルシウム、棒状亜鉛等が挙げられる。これらの中でも好ましくは棒状酸化チタンである。
このような棒状白色顔料を白色層（Ａ）に用いることにより、地温上昇抑制の為に必要な白色顔料の量を減らすことができるので、農業用マルチフィルムの優れた地温上昇抑制効果を得ながら、引裂強度および高い耐候性を保つことができる。
【００１９】
本明細書中、棒状白色顔料の平均太さ及び平均長さは、パーティクルアナライザー（カール・ツァイス社製）を用いて、電子顕微鏡法により測定した値である。尚、平均太さ及び平均長さは、棒状白色顔料一次粒子１個について、平均太さ、平均長さから円柱相当体積を算出し、それら約１０００個分の５０％累積値から算出したものである。また、アスペクト比とは、平均長さ／平均太さを意味する。
【００２０】
白色層（Ａ）における棒状白色顔料の量は、エチレン−オクテン共重合体１００重量部に対して、５〜３０重量部の範囲内に限定され、好ましくは、５〜１０重量部の範囲内である。当該量が、５重量部よりも少ない場合には、地温上昇抑制効果が不十分であり、当該量が、３０重量部を超える場合には、農業用マルチフィルムの引裂強度が低下したり、耐候性が低下する虞がある。
【００２１】
白色層（Ａ）は、上記棒状白色顔料に加えて球状白色顔料を含有してもよい。球状白色顔料の平均粒子径は限定的ではないが、０．１５〜０．６０μｍであることが好ましく、０．２５〜０．５０μｍであることがより好ましい。
白色層（Ａ）に用いられる球状白色顔料は、球状酸化チタン、球状炭酸カルシウム、球状亜鉛等が挙げられる。これらの中でも好ましくは球状酸化チタンである。
このような球状白色顔料を白色層（Ａ）に用いることにより、地温上昇抑制の為に必要な白色顔料の量を減らすことができるので、農業用マルチフィルムの優れた地温上昇抑制効果を得ながら、引裂強度および高い耐候性を保つことができる。
【００２２】
顔料の平均粒子径は、透過型電子顕微鏡（日本電子社製 透過型電子顕微鏡 ＪＥＭ−１２３０）を用いて写真撮影し、自動画像処理解析装置（ニレコ社製 ＬＵＺＥＸ ＡＰ）を用いて体積基準の水平方向等分径を測定することにより得られる値である。
【００２３】
白色層（Ａ）における球状白色顔料の量は、エチレン−オクテン共重合体１００重量部に対して、５〜３０重量部の範囲内が好ましく、１０〜２５重量部の範囲内がより好ましい。当該量が、５重量部よりも少ない場合には、地温上昇抑制効果が不十分であり、当該量が、３０重量部を超える場合には、農業用マルチフィルムの引裂強度が低下したり、耐候性が低下する虞がある。
白色層（Ａ）は、好ましくは、白色顔料として前記の棒状白色顔料と球状白顔料の両方を含有する。
【００２４】
白色層（Ａ）の厚さは、通常、引裂強度とコストの両立の観点から、１２〜７５μｍの範囲内であり、好ましくは１８〜２５μｍの範囲内である。厚さはフィルム断面の光学顕微鏡観察によって測定することが出来る。
【００２５】
黒色層（Ｂ）
黒色層（Ｂ）はエチレン−オクテン共重合体を含有する。これにより、本発明の農業用マルチフィルムは、優れた引き裂き強度及び耐候性を有する。
黒色層（Ｂ）に用いられるエチレン−オクテン共重合体のオクテンに由来する繰り返し単位の含有割合は特に限定されないが、好ましくは、１０〜２０重量％の範囲内である。
【００２６】
エチレン−オクテン共重合体のメルトフローレート（ＭＦＲ）は、０．３〜３．０ｇ／１０分が好ましく、０．８〜１．５ｇ／１０分がより好ましい。エチレン−オクテン共重合体のＭＦＲが小さ過ぎると、層（Ｂ）ひいては本発明の農業用マルチフィルムの引裂強度が低下する虞がある。また、エチレン−オクテン共重合体のＭＦＲが大き過ぎると、層（Ｂ）の製膜性が低下する虞がある。
【００２７】
黒色層（Ｂ）に用いられるエチレン−オクテン共重合体の密度は特に限定されないが、農業用マルチフィルムの引裂強度と、その生産性を両立する観点より、０．９０〜０．９４ｇ／ｃｍ３であることが好ましい。
【００２８】
黒色層（Ｂ）は、その性質が著しく損なわれない限りにおいて、エチレン−オクテン共重合体以外の重合体を含有してもよい。このような重合体としては、例えば、低密度ポリエチレン、中密度ポリエチレン、エチレン−α−オレフィン共重合体（エチレン−オクテン共重合体を除く）などのポリオレフィン系樹脂が挙げられる。エチレン−オクテン共重合体以外の重合体は、単独で用いられても、二種以上が併用されてもよい。
黒色層（Ｂ）におけるエチレン−オクテン共重合体以外の重合体の含有量は、通常、１０重量％以下である。
黒色層（Ｂ）は、層の構造を形成する重合体として、好ましくはエチレン−オクテン共重合体のみを含有する。
【００２９】
黒色層（Ｂ）は、黒色顔料を含有する。黒色顔料により、層（Ｂ）ひいては農業用マルチフィルムに遮光性を付与することができる。
【００３０】
黒色層（Ｂ）に用いられる黒色顔料としては特に限定はされないが、例えば、カーボンブラックが挙げられる。かかるカーボンブラックの添加量は、特に限定されないが、遮光性の観点から、エチレン−オクテン共重合体１００重量部に対して、５〜３０重量部の範囲内であり、１０〜２０重量部の範囲内であることが好ましく、１０〜１５重量部の範囲内であることがより好ましい。当該量が、５重量部よりも少ない場合には、遮光性が不十分であり、当該量が、３０重量部を超える場合には、地温抑制効果が低下する虞がある。
黒色層（Ｂ）は、好ましくは顔料として黒色顔料のみを含有する。
【００３１】
黒色層（Ｂ）の厚さは、通常、引裂強度とコストの両立の観点から、１２〜７５μｍの範囲内であり、好ましくは１８〜２５μｍの範囲内である。厚さはフィルム断面の光学顕微鏡観察によって測定することが出来る。
【００３２】
本発明の農業用マルチフィルムは、白色層（Ａ）、黒色層（Ｂ）に加えて、更に別の層を有した三層以上の多層フィルムとすることもできる。このような多層フィルムの別の層については、白色顔料も黒色顔料も含有しない透明層、白色層（Ａ）とは別の白色層（当該白色層は白色層（Ａ）と同一であっても異なっていてもよい）、黒色層（Ｂ）とは別の黒色層（当該黒色層は黒色層（Ｂ）と同一であっても異なっていてもよい）、白色顔料と黒色顔料の両方を含有する灰色層等が挙げられる。
【００３３】
本発明の農業用マルチフィルムの厚さは、通常、引裂強度とコストの両立の観点から、１０〜５０μｍの範囲内であり、好ましくは１８〜３０μｍの範囲内である。
【００３４】
本発明の農業用マルチフィルムの各層には、耐候安定剤、酸化防止剤、滑剤、アンチブロッキング剤、無滴剤等のような農業用マルチフィルムに使われる各種添加剤を使用することが出来る。
【００３５】
本発明の農業用マルチフィルム製造する方法としては、例えばインフレ共押出成形、Ｔダイ共押出成形、カレンダー、２軸延伸などの成形方法が挙げられる。ここで、例えば、複数の押出機を用いる共押出成形において、一つの層は、複数の押出機によって形成された複数の層が合体したものであってもよい。
【００３６】
本発明の農業用マルチフィルムは、従来の農業用マルチフィルムと同様に使用することができ、地温上昇抑制、引き裂き強度及び耐候性に優れる。本発明の農業用マルチフィルムは、高冷地野菜（白菜・レタス等）の夏場栽培に好適に用いられる。
【実施例】
【００３７】
以下に、本発明を実施例により具体的に説明するが、本発明はこれに限定されない。
【００３８】
（実施例１〜８及び比較例１〜９）
第１押出機、第２押出機、及び第３押出機を用意し、第１〜３押出機の先端を同一の円形の多層ダイスに接続させている多層製膜装置を用意した。
【００３９】
エチレン−オクテン共重合体（密度０．９２ｇ／ｃｍ３、ＭＦＲ１．０ｇ／１０分、ダウケミカル社、商品名「２０４５．１１Ｇ」）、エチレン−ヘキセン共重合体（密度０．９２／ｃｍ３、ＭＦＲ０．９ｇ／１０分、ダウケミカル社、商品名「２６４５．１１Ｇ」）、白色顔料１（棒状酸化チタン、平均太さ０．４μｍ、平均長さ３μｍ、日弘ビックス社、商品名「ＰＯＥＴ３３９３」）、白色顔料２（球状酸化チタン、平均粒子径０．２μｍ、日弘ビックス社、商品名「ＰＯＥＴ２５８２」）、白色顔料３（球状酸化チタン、平均粒子径０．２９μｍ、日弘ビックス社商品名「ＰＯ０９０７」）、黒色顔料（カーボンブラック、平均粒子径０．０３μｍ、ＤＩＣ社、商品名「Ｆ３３０００ＭＭ」）、及びヒンダードアミン系光安定剤（ＢＡＳＦ社、商品名「チヌビン７８３ＦＤＬ」）を、それぞれ表１に示した配合量で、第１押出機〜第３押出機に供給して溶融混練することにより溶融状態の層（層（Ａ１）、層（Ａ２）および層（Ｂ））形成用樹脂組成物を得た。
【００４０】
次に、第１〜第３の押出機のそれぞれから溶融状態の樹脂組成物を円形の多層ダイスに供給し、円形の多層ダイスから溶融状態の樹脂組成物を、層（Ａ１）、層（Ａ２）、及び層（Ｂ）がこの順に積層一体化された状態となるように共押出製膜することにより円筒状のフィルムを得ると共に、円形の多層ダイスの中心部から圧縮空気を供給して、共押出製膜された円筒状のフィルムを周方向に延伸した後、冷却空気により円筒状のフィルムを冷却し、円筒状のフィルムを切り開いて巻き取ることにより、層（Ａ１）、層（Ａ２）、及び層（Ｂ）がこの順で積層一体化された積層体を得た。この積層体は、全体の厚さが２２μｍであり、各層の厚さ比（層（Ａ１）：層（Ａ２）：層（Ｂ））は１：１：１であった。
【００４１】
（評価）
農業用マルチフィルムの地温上昇抑制、引き裂き強度及び耐候性について、それぞれ下記手順に従って評価した。結果をまとめて表１に示す。
【００４２】
（地温上昇評価）
実施例１〜８及び比較例１〜９で得られた各フィルムを、２３℃に調整した室内にて、直方体の容器（タテ３０ｃｍ×ヨコ２０ｃｍ×高さ２０ｃｍ）の上面に展張した。容器の上面から５０ｃｍ上方に配置したレフランプ（東芝ライテック社、商品名「１Ｋ−２０７ＳＥＴ−Ｎ」）にて、１８０Ｗ  ６０分間照射した後の、箱内の地表の温度を、温湿度・大気圧データロガー（ティアンドデイ社、商品名「おんどとり」）を用いて測定した。
【００４３】
（引裂強度）
実施例１〜８及び比較例１〜９で得られた各フィルムの縦方向の引裂強度を、エレメンドルフ・引裂試験機（東洋精機製作所、商品名「ＥＬＭＥＮＤＯＲＦ  ＴＹＰＥ  ＴＥＡＲＩＮＧ  ＴＥＳＴＥＲ」）を用い、ＪＩＳ  Ｋ  ７１２８−２に基づき測定した。
【００４４】
（耐候性）
実施例１〜８及び比較例１〜９で得られた各フィルムを、試験片タイプ２（ＪＩＳ  Ｋ  ７１２７記載）でＭＤ方向（機械的送り方向）に打ち抜いたものを、共和エンジニアリング社製スーパーＵＶ照射機を用いて、１５０Ｗ／ｃｍ２にて１００時間ＵＶを照射した。島津製作所社製オートグラフ（ＡＧＳ−Ｊ）を用いて、ＪＩＳ  Ｋ  ７１２７の条件にて、引張伸度を測定した。
【００４５】
【表１】
2014198043.tif 000002
【００４６】
表１から理解されるように、白色層（Ａ）（層（Ａ１）及び（Ａ２））及び黒色層（Ｂ）にエチレン−オクテン共重合体を用いた場合、優れた引き裂き強度及び耐候性が得られた。また、白色層（Ａ）（層（Ａ１）及び（Ａ２））に棒状白色顔料（白色顔料１）と球状白顔料（白色顔料３）を用いた場合、優れた地温上昇抑制が得られた。
これから明らかなように、本発明の農業用マルチフィルムは、地温上昇抑制、引き裂き強度及び耐候性に優れる。